(57)【特許請求の範囲】
【請求項１】
４４０ｎｍ〜４６０ｎｍの波長域に主たる発光ピークを持つ青色ＬＥＤ、前記青色ＬＥＤの出射光により励起される緑色ないし黄色蛍光体、並びに、前記青色ＬＥＤおよび前記緑色ないし黄色蛍光体の少なくとも一方の出射光により励起される赤色蛍光体を含むＬＥＤ光源と、
前記ＬＥＤ光源から出射された光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された電球色であり、
前記フィルタを透過する前の光のスペクトルの最大ピーク波長が５８０ｎｍ〜６３０ｎｍの範囲にあり、その半値幅が１２０ｎｍ〜１７５ｎｍの範囲にあること
を特徴とするＬＥＤランプ。
【請求項２】
４４０ｎｍ〜４６０ｎｍの波長域に主たる発光ピークを持つ青色ＬＥＤ、前記青色ＬＥＤの出射光により励起される緑色ないし黄色蛍光体、並びに、前記青色ＬＥＤおよび前記緑色ないし黄色蛍光体の少なくとも一方の出射光により励起される赤色蛍光体を含むＬＥＤ光源と、
前記ＬＥＤ光源から出射された光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された温白色であり、
前記フィルタを透過する前の光のスペクトルの最大ピーク波長が５８０ｎｍ〜６２０ｎｍの範囲にあり、その半値幅が１２０ｎｍ〜１７５ｎｍの範囲にあること
を特徴とするＬＥＤランプ。
【請求項３】
４４０ｎｍ〜４６０ｎｍの波長域に主たる発光ピークを持つ青色ＬＥＤ、前記青色ＬＥＤの出射光により励起される緑色ないし黄色蛍光体、並びに、前記青色ＬＥＤおよび前記緑色ないし黄色蛍光体の少なくとも一方の出射光により励起される赤色蛍光体を含むＬＥＤ光源と、
前記ＬＥＤ光源から出射された光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された白色であり、
前記フィルタを透過する前の光のスペクトルの最大ピーク波長が５７５ｎｍ〜６１０ｎｍの範囲にあり、その半値幅が１２０ｎｍ〜１８０ｎｍの範囲にあること
を特徴とするＬＥＤランプ。
【請求項４】
４４０ｎｍ〜４６０ｎｍの波長域に主たる発光ピークを持つ青色ＬＥＤ、前記青色ＬＥＤの出射光により励起される緑色ないし黄色蛍光体、並びに、前記青色ＬＥＤおよび前記緑色ないし黄色蛍光体の少なくとも一方の出射光により励起される赤色蛍光体を含むＬＥＤ光源と、
前記ＬＥＤ光源から出射された光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された昼白色であり、
前記フィルタを透過する前の光のスペクトルの最大ピーク波長が５２５ｎｍ〜６１０ｎｍの範囲にあり、その半値幅が１２５ｎｍ〜１８０ｎｍの範囲にあること
を特徴とするＬＥＤランプ。
【請求項５】
４４０ｎｍ〜４６０ｎｍの波長域に主たる発光ピークを持つ青色ＬＥＤ、前記青色ＬＥＤの出射光により励起される緑色ないし黄色蛍光体、並びに、前記青色ＬＥＤおよび前記緑色ないし黄色蛍光体の少なくとも一方の出射光により励起される赤色蛍光体を含むＬＥＤ光源と、
前記ＬＥＤ光源から出射された光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された昼光色であり、
前記フィルタを透過する前の光のスペクトルの最大ピーク波長が５２０ｎｍ〜５３０ｎｍの範囲においては、その半値幅が１３５ｎｍ〜１７０ｎｍの範囲にあり、ピーク波長が５３０ｎｍ〜５８０ｎｍの範囲においては、その半値幅が１３０ｎｍ〜１４５ｎｍの範囲にあること
を特徴とするＬＥＤランプ。
【請求項６】
前記フィルタが、ネオジウム化合物を含有していること
を特徴とする請求項１から請求項５までのいずれか一項に記載のＬＥＤランプ。
【請求項７】
前記フィルタが、前記ＬＥＤ光源をカバーするグローブを兼ねていること
を特徴とする請求項６に記載のＬＥＤランプ。
【請求項８】
さらに、前記ＬＥＤ光源をカバーするグローブを備え、
前記フィルタが、前記グローブの内面、もしくは外面に被着されていること
を特徴とする請求項６に記載のＬＥＤランプ。
【請求項９】
前記フィルタが、板状に形成され、前記ＬＥＤ光源から隙間を空けて配置されていること
を特徴とする請求項６に記載のＬＥＤランプ。
【請求項１０】
前記フィルタが、板状に形成され、前記ＬＥＤ光源との間に透光性部材を挟んで配置され、
前記透光性部材の屈折率が、前記ＬＥＤ光源の緑色ないし黄色蛍光体および赤色蛍光体を含む蛍光体層の屈折率と同等またはそれよりも高く、かつ、前記フィルタの屈折率よりも低いこと
を特徴とする請求項６に記載のＬＥＤランプ。
【請求項１１】
前記フィルタがガラス部材からなること
を特徴とする請求項６、７、９、１０のいずれか一項に記載のＬＥＤランプ。
【請求項１２】
前記フィルタが樹脂部材からなること
を特徴とする請求項６から請求項１０までのいずれか一項に記載のＬＥＤランプ。
【請求項１３】
前記ネオジウム化合物を含有した前記フィルタにおいて、シリカ、アルカリ金属酸化物、アルカリ土類酸化物によって構成されるソーダガラスに、酸化ネオジウムが添加されて作製されていること
を特徴とする請求項１１に記載のＬＥＤランプ。
【請求項１４】
前記ネオジウム化合物を含有した前記フィルタにおいて、オルトケイ酸テトラエチルを含むアルコキシド類のシリカに、酸化ネオジウムの粉末が添加されて作製されていること
を特徴とする請求項１１に記載のＬＥＤランプ。
【請求項１５】
前記緑色ないし黄色蛍光体および前記赤色蛍光体の少なくとも一方の蛍光体を分散させた透光性部材を持つＬＥＤランプで、その透光性部材の中にネオジウム化合物が分散されることで前記フィルタの機能が実現されていること
を特徴とする請求項６に記載のＬＥＤランプ。
【請求項１６】
前記透光性部材をゾルゲル法によって作製することにより、前記緑色ないし黄色蛍光体と、前記赤色蛍光体と、前記ネオジウム化合物とをともにこの透光性部材の中に混合せしめること
を特徴とする請求項１５に記載のＬＥＤランプ。
【請求項１７】
前記緑色ないし黄色蛍光体の主たる発光ピークが５００ｎｍ〜５９５ｎｍの波長域にあり、
前記赤色蛍光体の主たる発光ピークが６００ｎｍ〜６９０ｎｍの波長域にあること
を特徴とする請求項１から請求項５までのいずれか一項に記載のＬＥＤランプ。
【請求項１８】
前記赤色蛍光体の主たる発光ピークが６２６ｎｍ以上であること
を特徴とする請求項１７に記載のＬＥＤランプ。
【請求項１９】
請求項１から請求項１８までのいずれか一項のＬＥＤランプを備えたＬＥＤ照明装置。
【請求項２０】
４４０ｎｍ〜４６０ｎｍの波長域に主たる発光ピークを持つ青色ＬＥＤと、
前記青色ＬＥＤの出射光により励起される緑色ないし黄色蛍光体と、
前記青色ＬＥＤおよび前記緑色ないし黄色蛍光体の少なくとも一方の出射光により励起される赤色蛍光体と、
前記青色ＬＥＤ、前記緑色ないし黄色蛍光体および前記赤色蛍光体の出射光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された電球色であり、
前記フィルタを透過する前の光のスペクトルの最大ピーク波長が５８０ｎｍ〜６３０ｎｍの範囲にあり、その半値幅が１２０ｎｍ〜１７５ｎｍの範囲にあること
を特徴とするＬＥＤモジュール。
【請求項２１】
４４０ｎｍ〜４６０ｎｍの波長域に主たる発光ピークを持つ青色ＬＥＤと、
前記青色ＬＥＤの出射光により励起される緑色ないし黄色蛍光体と、
前記青色ＬＥＤおよび前記緑色ないし黄色蛍光体の少なくとも一方の出射光により励起される赤色蛍光体と、
前記青色ＬＥＤ、前記緑色ないし黄色蛍光体および前記赤色蛍光体の出射光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された温白色であり、
前記フィルタを透過する前の光のスペクトルの最大ピーク波長が５８０ｎｍ〜６２０ｎｍの範囲にあり、その半値幅が１２０ｎｍ〜１７５ｎｍの範囲にあること
を特徴とするＬＥＤモジュール。
【請求項２２】
４４０ｎｍ〜４６０ｎｍの波長域に主たる発光ピークを持つ青色ＬＥＤと、
前記青色ＬＥＤの出射光により励起される緑色ないし黄色蛍光体と、
前記青色ＬＥＤおよび前記緑色ないし黄色蛍光体の少なくとも一方の出射光により励起される赤色蛍光体と、
前記青色ＬＥＤ、前記緑色ないし黄色蛍光体および前記赤色蛍光体の出射光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された白色であり、
前記フィルタを透過する前の光のスペクトルの最大ピーク波長が５７５ｎｍ〜６１０ｎｍの範囲にあり、その半値幅が１２０ｎｍ〜１８０ｎｍの範囲にあること
を特徴とするＬＥＤモジュール。
【請求項２３】
４４０ｎｍ〜４６０ｎｍの波長域に主たる発光ピークを持つ青色ＬＥＤと、
前記青色ＬＥＤの出射光により励起される緑色ないし黄色蛍光体と、
前記青色ＬＥＤおよび前記緑色ないし黄色蛍光体の少なくとも一方の出射光により励起される赤色蛍光体と、
前記青色ＬＥＤ、前記緑色ないし黄色蛍光体および前記赤色蛍光体の出射光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された昼白色であり、
前記フィルタを透過する前の光のスペクトルの最大ピーク波長が５２５ｎｍ〜６１０ｎｍの範囲にあり、その半値幅が１２５ｎｍ〜１８０ｎｍの範囲にあること
を特徴とするＬＥＤモジュール。
【請求項２４】
４４０ｎｍ〜４６０ｎｍの波長域に主たる発光ピークを持つ青色ＬＥＤと、
前記青色ＬＥＤの出射光により励起される緑色ないし黄色蛍光体と、
前記青色ＬＥＤおよび前記緑色ないし黄色蛍光体の少なくとも一方の出射光により励起される赤色蛍光体と、
前記青色ＬＥＤ、前記緑色ないし黄色蛍光体および前記赤色蛍光体の出射光における５７０ｎｍ〜５９０ｎｍの波長域の少なくとも一部の分光放射強度を低減するフィルタと
を備え、
前記フィルタを透過した光の光色がＪＩＳ  Ｚ９１１２に規定された昼光色であり、
前記フィルタを透過する前の光のスペクトルの最大ピーク波長が５２０ｎｍ〜５３０ｎｍの範囲においては、その半値幅が１３５ｎｍ〜１７０ｎｍの範囲にあり、ピーク波長が５３０ｎｍ〜５８０ｎｍの範囲においては、その半値幅が１３０ｎｍ〜１４５ｎｍの範囲にあること
を特徴とするＬＥＤモジュール。
【発明の詳細な説明】
【技術分野】
【０００１】
本発明は、ＬＥＤランプ、ＬＥＤ照明装置およびＬＥＤモジュールに関し、特に、演色性を向上させる技術に関する。
【背景技術】
【０００２】
近年、白熱電球に代えて、省エネルギーに優れたＬＥＤランプが広く利用されてきている。白色のＬＥＤ光源としては、例えば、窒化ガリウム（ＧａＮ）を用いた青色ＬＥＤとＹＡＧ系の黄色蛍光体とを組み合わせたものがある。このＬＥＤ光源では、青色ＬＥＤから青色光が生じ、この光により励起された黄色蛍光体から黄色光が生じ、これらの光が混合されて白色光となる。
【０００３】
一般照明では、照明光に照らされた物体の色が自然に見えること、即ち、演色性が高いことが望まれており、従来からＬＥＤ光源の演色性を向上させる技術が種々提案されている。例えば、特許文献１には、酸化ネオジウムを含むフィルタをＬＥＤ光源に付加することにより、平均演色評価数Ｒａを向上させる技術が提案されている。なお、酸化ネオジウムは、５８０ｎｍ付近の波長域の光を選択的に吸収するフィルタの材料として知られている（例えば、特許文献２参照）。また、対象とするランプの下で、基準光の下に比べ、どの程度忠実に色を再現しているかを定量的に評価する指標である演色評価数を用いた光源の演色性評価方法は、ＪＩＳ  Ｚ８７２６に規定されている。
【先行技術文献】
【特許文献】
【０００４】
【特許文献１】特開２００４−１９３５８１号公報
【特許文献２】特開２０００−１１９５４号公報
【発明の概要】
【発明が解決しようとする課題】
【０００５】
平均演色評価数Ｒａは、中彩度の試験色（Ｒ１からＲ８）（以下、「中彩色」と表記）が自然に見えるかを評価する指標である。一般照明では中彩色を自然に見せることはもちろん重要であるが、それ以外の色を自然に見せることも重要な場合がある。例えば、物販関係や飲食関係の店舗等、単に明るさを確保するだけでなく照明対象物の見え方が重要視される用途では、中彩色だけでなく、鮮やかな色、特に鮮やかな赤色を自然に見せるという要望が多い。
【０００６】
従来、先行文献において光フィルタを用いることによりＲａを高めること、照明されたものを好ましく演出すること等が開示されている。しかし、中彩色と、鮮やかな赤色の演色性を同時に向上させ、自然な見え方を実現させる手段が不明であった。
【０００７】
また、昨今、ＬＥＤ光源が省エネ光源として急激に産業上の利用が増加しているが、一般に流通しているＬＥＤ光源において、単に明るさを確保する用途では問題なく使用できても、照明された物の見え方、演色性が用途によっては十分なレベルではない。中彩色と、鮮やかな赤色の演色性を同時に向上させるようなＬＥＤ光源が実現できれば、物販、飲食関係などの単に明るくするだけでなく照明対象物の見え方が重要視される用途で、より広くこの省エネ光源の利用が広がることが期待できる。
【０００８】
そこで、本発明は、中彩色だけでなく鮮やかな赤色も自然に見せることができるＬＥＤランプを提供することを目的とする。
【課題を解決するための手段】
【０００９】
本発明のＬＥＤランプは、４４０ｎｍ〜４６０ｎｍの波長域に主たる発光ピークを持つ青色ＬＥＤ、前記青色ＬＥＤの出射光により励起される緑色ないし黄色蛍光体、並びに、前記青色ＬＥＤおよび前記緑色ないし黄色蛍光体の少なくとも一方の出射光により励起される赤色蛍光体を含むＬＥＤ光源と、前記ＬＥＤ光源から出射された光における５７０ｎｍ〜５９０ｎｍの波長域の少なくとも一部の分光放射強度を低減するフィルタとを備える。
【発明の効果】
【００１０】
上記構成のＬＥＤランプによれば、特定の波長域の分光放射強度を低減するフィルタを適用し、かつ、ＬＥＤ光源に赤色蛍光体を含ませることにより、中彩色だけでなく鮮やかな赤色も自然に見せることができる。
【図面の簡単な説明】
【００１１】
【図１】本発明の実施形態に係るＬＥＤランプの構成を示す図
【図２】ＬＥＤランプの分光スペクトルの測定結果を示す図であり、（ａ）は比較例の分光スペクトル、（ｂ）は実施例の分光スペクトル
【図３】ＬＥＤランプの光学特性を評価するための各種指標を列挙した図であり、（ａ）は比較例の各種指標、（ｂ）は実施例の各種指標
【図４】光色区分が電球色（Ｌ）のときのシミュレーション結果をプロットした図
【図５】光色区分が電球色（Ｌ）のときのシミュレーション結果を挙げた図
【図６】光色区分が電球色（Ｌ）のときのシミュレーション結果を挙げた図
【図７】光色区分が温白色（ＷＷ）のときのシミュレーション結果をプロットした図
【図８】光色区分が温白色（ＷＷ）のときのシミュレーション結果を挙げた図
【図９】光色区分が温白色（ＷＷ）のときのシミュレーション結果を挙げた図
【図１０】光色区分が白色（Ｗ）のときのシミュレーション結果をプロットした図
【図１１】光色区分が白色（Ｗ）のときのシミュレーション結果を挙げた図
【図１２】光色区分が白色（Ｗ）のときのシミュレーション結果を挙げた図
【図１３】光色区分が昼白色（Ｎ）のときのシミュレーション結果をプロットした図
【図１４】光色区分が昼白色（Ｎ）のときのシミュレーション結果を挙げた図
【図１５】光色区分が昼白色（Ｎ）のときのシミュレーション結果を挙げた図
【図１６】光色区分が昼光色（Ｄ）のときのシミュレーション結果をプロットした図
【図１７】光色区分が昼光色（Ｄ）のときのシミュレーション結果を挙げた図
【図１８】光色区分が昼光色（Ｄ）のときのシミュレーション結果を挙げた図
【図１９】ＬＥＤランプの分光スペクトルの測定結果を示す図
【図２０】図１９のＬＥＤランプの光学特性を評価するための各種指標を列挙した図
【図２１】ＬＥＤモジュールの構造の相違による光学特性の相違を示す図であり、（ａ）は空気層の場合の各層の界面、（ｂ）はシリコーン層の場合の各層の界面、（ｃ）は空気層およびシリコーン層の場合のフィルタの透過率
【図２２】ネオジウムの含有態様毎のフィルタの透過スペクトルの測定結果およびＬＥＤランプの分光スペクトルの測定結果を示す図
【図２３】ネオジウム含有態様毎のＬＥＤランプの光学特性を評価するための各種指標を列挙した図
【図２４】ＬＥＤモジュールの構成についての変形例を示す図
【図２５】フィルタの配置についての変形例を示す図
【図２６】ＬＥＤランプの構造の変形例を示す図
【図２７】ＬＥＤ照明装置の構成を示す図
【図２８】内視鏡システムの構成を示す図
【図２９】ディスプレイユニットの色再現可能な色度範囲と各体内組織の色度範囲を示すｘｙ色度図であり、（ａ）はその全体図、（ｂ）はＡ部拡大図
【発明を実施するための形態】
【００１２】
本発明を実施するための形態を、図面を参照して詳細に説明する。
＜構成＞
図１は、本発明の実施形態に係るＬＥＤランプの構成を示す図であり、一部が切り欠かれている。
【００１３】
ＬＥＤランプ１は、白熱電球に代替する、いわゆる電球形のランプである。ボディ部２の一端にはＥ型の口金３が取り付けられ、他端４には白色光を出射するＬＥＤモジュール５およびこれをカバーするためのグローブ６が取り付けられている。
【００１４】
ＬＥＤモジュール５では、回路基板１１に青色ＬＥＤ１２が実装され、青色ＬＥＤ１２がシリコーン樹脂等の透光性部材１３により封止されている。透光性部材１３中には、緑色ないし黄色蛍光体１４および赤色蛍光体１５が分散されている。この青色ＬＥＤ１２、緑色ないし黄色蛍光体１４および赤色蛍光体１５の組み合わせでＬＥＤ光源が構成される。
【００１５】
青色ＬＥＤ１２は、４４０ｎｍ〜４６０ｎｍの波長域に主たる発光ピークを持つ。このようなＬＥＤとしては、例えば、窒化ガリウム系のＬＥＤが挙げられる。なお、「主たる発光ピーク」とは、発光スペクトル中においてピーク値が最大の発光ピークを言う。
【００１６】
緑色ないし黄色蛍光体１４は、青色ＬＥＤ１２の出射光により励起され、緑色ないし黄色光を出射する。緑色蛍光体は、５００ｎｍ〜５４０ｎｍの波長域に主たる発光ピークを持ち、黄色蛍光体は、５４５ｎｍ〜５９５ｎｍの波長域に主たる発光ピークを持つものとする。  一般に、蛍光体は特性のばらつきが大きく、組成式では黄色蛍光体に分類されても発光ピークでは緑色蛍光体に分類されるような場合や、その逆の場合がある。本明細書では、両者を明確に分類できない場合もあることを考慮して、「緑色ないし黄色蛍光体」と表記することとしている。
【００１７】
赤色蛍光体１５は、青色ＬＥＤ１２および緑色ないし黄色蛍光体１４の出射光の少なくとも一方の出射光により励起され、赤色光を出射する。赤色蛍光体１５は、６００ｎｍ〜６９０ｎｍの波長域に主たる発光ピークを持つものとする。
【００１８】
また、回路基板１１にはＬＥＤ光源から出射された光における５７０ｎｍ〜５９０ｎｍの波長域の少なくとも一部の分光放射強度を低減するフィルタ１６が配置されている。このようなフィルタとしては、例えば、ネオジウム化合物（代表的には酸化ネオジウム）を含むガラスまたは樹脂などが挙げられる。
【００１９】
一般に、ＬＥＤの発光ピークの半値幅は狭く、蛍光体の発光ピークの半値幅は広い。そのため、緑色ないし黄色蛍光体の発光ピークの長波長側と赤色蛍光体の発光ピークの短波長側とが重複することになる。そうすると、これらの重複した波長域での分光放射強度が強くなり、照明対象物に黄ばみが生じて自然な色に見えにくくなる。そこで、本実施形態では、重複した波長域の分光放射強度を低減するフィルタを設けることにより、重複した波長域の分光放射強度が強くなりすぎるのを抑制し、照明対象物の色を自然に見せることとしている。
【００２０】
なお、発光ピークの重複を避けるために、ＬＥＤ光源に蛍光体を用いずに、青色ＬＥＤと緑色ＬＥＤと赤色ＬＥＤの組み合わせとすることも考えられる。しかしながら、三原色の全てをＬＥＤとするのは、現在の技術レベルではあまり現実的ではない。例えば、現在入手可能な緑色ＬＥＤでは発光効率が低いので、緑色の分光放射強度を一定レベルに維持するには、ＬＥＤ光源に実装する緑色ＬＥＤの数量を多くしなければならない。また、現在入手可能な赤色ＬＥＤでは温度により分光放射強度が変化するので、赤色の分光放射強度を一定レベルに維持するには、照度センサを設けてフィードバック制御しなければならない。このようなことから、三原色の全てをＬＥＤとするのは、寸法やコストでの欠点が大きくなる。これに対し、本実施形態では、現在の技術レベルで現実的であり、寸法やコストでの利点を享受することができる。
【００２１】
なお、緑色蛍光体としては、例えば、次のものが挙げられる。Ｙ３Ａｌ５Ｏ１２：Ｃｅ３＋、Ｔｂ３Ａｌ５Ｏ１２：Ｃｅ３＋、ＢａＹ２ＳｉＡｌ４Ｏ１２：Ｃｅ３＋、Ｃａ３Ｓｃ２Ｓｉ３Ｏ１２：Ｃｅ３＋、（Ｂａ，Ｓｒ）２ＳｉＯ４：Ｅｕ２＋、ＣａＳｃ２Ｏ４：Ｃｅ３＋、Ｂａ３Ｓｉ６Ｏ１２Ｎ２：Ｅｕ２＋、β−ＳｉＡｌＯＮ：Ｅｕ２＋、ＳｒＧａ２Ｓ４：Ｅｕ２＋。
【００２２】
黄色蛍光体としては、例えば、次のものが挙げられる。（Ｙ，Ｇｄ）３Ａｌ５Ｏ１２：Ｃｅ３＋、Ｙ３Ａｌ５Ｏ１２：Ｃｅ３＋，Ｐｒ３＋、（Ｔｂ，Ｇｄ）３Ａｌ５Ｏ１２：Ｃｅ３＋、（Ｓｒ，Ｂａ）２ＳｉＯ４：Ｅｕ２＋、（Ｓｒ，Ｃａ）２ＳｉＯ４：Ｅｕ２＋、ＣａＳｉ２Ｏ２Ｎ２：Ｅｕ２＋、Ｃａ−α−ＳｉＡｌＯＮ：Ｅｕ２＋、Ｙ２Ｓｉ４Ｎ６Ｃ：Ｃｅ３＋、ＣａＧａ２Ｓ４：Ｅｕ２＋。
【００２３】
赤色蛍光体としては、例えば、次のものが挙げられる。Ｃａ−α−ＳｉＡｌＯＮ：Ｅｕ２＋、ＣａＡｌＳｉＮ３：Ｅｕ２＋、（Ｓｒ，Ｃａ）ＡｌＳｉＮ３：Ｅｕ２＋、Ｓｒ２Ｓｉ５Ｎ８：Ｅｕ２＋、Ｓｒ２（Ｓｉ，Ａｌ）５（Ｎ，Ｏ）８：Ｅｕ２＋、ＣａＳ：Ｅｕ２＋、Ｌａ２Ｏ２Ｓ：Ｅｕ３＋。
【００２４】
＜実施例と比較例の対比＞
次に、本発明の具体的な実施例を比較例と対比しながら説明する。
図２は、ＬＥＤランプの分光スペクトルの測定結果を示す図であり、（ａ）は比較例の分光スペクトル、（ｂ）は実施例の分光スペクトルを示す。
【００２５】
比較例として、青色ＬＥＤおよびＹＡＧ系の蛍光体を組み合わせたＬＥＤ光源を準備し、実施例として、青色ＬＥＤ、ＹＡＧ系の蛍光体および赤色蛍光体を組み合わせたＬＥＤ光源を準備した。また、フィルタとして、約８％の酸化ネオジウムを含む薄板状のソーダガラスを準備した。ここでは、フィルタの厚みを、０ｍｍ、０．２７ｍｍ、０．４３ｍｍ、０．５ｍｍ、０．６ｍｍ、０．７ｍｍ、１ｍｍと変えてそれぞれ分光スペクトルを測定した。なお、フィルタの厚みが０ｍｍというのは、フィルタが無いことを意味し、このときの分光スペクトルはＬＥＤ光源の分光スペクトルに相当する。
【００２６】
図２によれば、ＬＥＤ光源の光がフィルタを透過することにより、５７０ｎｍ〜５９０ｎｍの波長域の分光放射強度が低減されていることが分かる。また、フィルタの厚みを厚くするほど、分光放射強度の低減効果が大きくなることが分かる。
【００２７】
図２（ａ）、（ｂ）を対比すると、実施例では比較例に対してフィルタ透過前の光の発光ピークが長波長側にシフトし、また、その半値幅が広くなっていることが分かる。これは、実施例のＬＥＤ光源には赤色蛍光体が含まれているが、比較例のＬＥＤ光源には含まれていないことに起因している。
【００２８】
図３は、上記ＬＥＤランプの光学特性を評価するための各種指標を列挙した図であり、（ａ）は比較例の各種指標、（ｂ）は実施例の各種指標を示す。各種指標としては、ＬＥＤランプの相関色温度Ｔｃ、偏差ｄｕｖ、平均演色評価数Ｒａ、色域面積比Ｇａ、目立ち指数Ｍ、特殊演色評価数Ｒ９，Ｒ１５、色域面積比Ｇａ４、光束比率がある。まず、各種指標の特徴について説明し、次に、各種指標を用いてＬＥＤランプの光学特性を評価する。
【００２９】
色域面積比Ｇａは、ＪＩＳ  Ｚ８７２６の参考欄に「演色評価数による以外の演色性の評価方法」として記載されたものである。具体的には、番号１〜８の８個の試験色に対して基準光による色度座標および試料光源による色度座標を求め、これらをＵ＊Ｖ＊平面上にプロットしてそれぞれ得られる８角形の面積を求め、試料光源による８角形の面積を基準光による８角形の面積で割って比の値を求め、この比を１００倍することで得られる値である。
【００３０】
色域面積比Ｇａが１００より小さいときには、彩度が減じる方向にあるので、色がくすんで見える傾向にあり、１００より大きいときには、彩度が増加する方向にあるので、色が鮮やかに見える傾向にある。一般の物体色は、概して彩度が増して見えるほどきれいに感じられるので、色が好ましく見えるかを評価する指標として色域面積比Ｇａを用いることは有効である。
【００３１】
目立ち指数Ｍは、色の目立ち感を評価する指標である。試料光源で照明された色彩対象物の目立ち感の程度は、表色系として納谷らの非線形色知覚モデルのブライトネス（Ｂ）、カラフルネス（Ｍｒ−ｇ，Ｍｙ−ｂ）（例えば、納谷ら、「カラー  リサーチ  アンド  アプリケーション」（ColorResearch and Application），２０，３（１９９５））で表された４色試験色の色域面積の大きさで表される。この４色試験色の色域面積をもとに目立ち指数Ｍは次式で表される。
【００３２】
Ｍ＝［Ｇ（Ｓ，１０００（ｌｘ））／Ｇ（Ｄ６５，１０００（ｌｘ））］１．６×１００
ここで、Ｇ（Ｓ，１０００（ｌｘ））は、試験光源および照度１０００（ｌｘ）のもとでの４色試験色の色域面積を示し、Ｇ（Ｄ６５，１０００（ｌｘ））は、基準光Ｄ６５および照度１０００（ｌｘ）のもとでの４色試験色の色域面積を示す。この目立ち指数Ｍが高くなるほど、生花や木の葉の緑などの色彩対象物を目立たせることができる。
【００３３】
特殊演色評価数Ｒ９は、ＪＩＳ  Ｚ８７２６に規定された番号９の試験色（鮮やかな赤色）に基づいて算出されるものである。また、特殊演色評価数Ｒ１５は、ＪＩＳ  Ｚ８７２６に規定された番号１５の試験色（日本人の肌の色）に基づいて算出されるものである。
【００３４】
色域面積比Ｇａ４は、高彩度の試験色番号９から１２に基づいて算出された特殊演色評価数であるＲ９からＲ１２を用いた色域面積比である。即ち、Ｒ１からＲ８の評価試験色を用いたＧａと同様の計算手法に従って、Ｒ１からＲ８の評価試験色の代わりにＲ９からＲ１２を用いることにより得られる。Ｒ１からＲ８は、自然物の微妙な色の見えの違いを評価するために選定されたものであり、中彩度の試験色から算出されるものである。これに対して、Ｒ９からＲ１２は、本来鮮やかなものの見えを評価するために選定されたものであり、高彩度の試験色から算出されるものである。このため、Ｇａ４を使用することによって、鮮やかに見せたい物が鮮やかに見えているかということを正確に評価することができる。
【００３５】
光束比率は、フィルタを設置する前の光束に対するフィルタを設置した場合の光束の比率であり、フィルタによる分光放射強度の低減の程度を示す。
図３に示すように、比較例および実施例ともに相関色温度が３５００Ｋ付近であり、これはＪＩＳ  Ｚ９１１２に規定された光色区分でいうと「温白色」に該当する。フィルタの厚みの欄に「空気」と表記されているのは、ＬＥＤ光源とフィルタとの間に隙間が存在する状況で測定されたことを意味している。
【００３６】
比較例では、フィルタの役割をなす酸化ネオジウムを含む板ガラスの厚みが厚くなるほど、Ｒａ、Ｇａ、Ｍ、Ｒ９、Ｒ１５、Ｇａ４が向上している。例えば、鮮やかな赤色の見え方を評価するＲ９に着目すると、フィルタが無いときには「−３７」であるが、０．７ｍｍのとき「５９」となり、１ｍｍのとき「９１」となる。一方、フィルタが厚くなるほど、光束比率が低下する。これは、フィルタが厚くなるほど、フィルタを透過する光が少なくなるからである。
【００３７】
現在のところ、ＬＥＤランプの演色性について規定した規格がないので、ＬＥＤランプについてＲ９の好ましい範囲は定められていない。そこで、本明細書では、広帯域発光形蛍光ランプの演色性について規定したＪＩＳ  Ｚ９１１２を流用し、ＬＥＤランプについてＲ９の好ましい範囲を「６４以上」とする。これは、ＪＩＳ  Ｚ９１１２において高演色形（演色ＡＡ）のＲ９の最低値が６４であることに基づく。厳密には、Ｒ９の最低値は光色区分毎に定められているが、ここでは、それらの中でも最小の値を選択している。
【００３８】
また、本明細書では、光束比率の好ましい範囲を「７０％以上」とする。これは、現行の一般形蛍光ランプに対する高演色形蛍光ランプ（演色ＡＡ）の光束比率が７０％程度であることに基づく。
【００３９】
これらから、本明細書では、ＬＥＤランプの評価基準として、「Ｒ９が６４以上であり、かつ、光束比率が７０％」という条件を用いることとする。
また、ＪＩＳ  Ｚ９１１２では、演色性の最も優れた高演色形（演色ＡＡＡ）についてもＲ９の最低値が規定されている。これも光色区分毎に規定されているが、その中での最大の値は８８である。そのため、ＬＥＤ光源のＲ９が８８以上であれば、それ自体で演色ＡＡＡを実現することができ、別途フィルタを設けなくてもよいと言える。したがって、本明細書では、Ｒ９が８８未満のＬＥＤ光源を用いたＬＥＤランプを対象とすることとする。
【００４０】
図３（ａ）に示すように、比較例では上記評価基準を満たすことができない。光束比率が７０％以上の範囲においては、フィルタの厚みが０．７ｍｍのときにＲ９が最大となるが、それでも６４以上にはならないからである。このことから、相関色温度が３５００Ｋ程度、即ち、光色区分が温白色の場合には、青色ＬＥＤとＹＡＧ系の蛍光体とを含むＬＥＤ光源にフィルタを付加したとしても、効率をある程度維持したまま鮮やかな赤色を自然に見せることは難しいことが分かる。
【００４１】
一方、実施例では、フィルタが厚くなるほど、Ｇａ、Ｍ、Ｇａ４が向上し、フィルタが厚くなるほど、光束比率が低下している。これは比較例と同様の傾向である。一方、Ｒａは、フィルタの厚みにかかわらず８０以上を維持している。また、Ｒ９、Ｒ１５は、フィルタが厚くなると向上していき、０．４３ｍｍで最大となり、さらに厚くすると低下していく。Ｒ９、Ｒ１５がこのような振る舞いをするのは、U*V*平面上において、フィルタを厚くすると試料光源による色度座標が基準光による色度座標に近づいていくことで色ずれが小さくなり、さらに厚くすると試料光源による色度座標が基準光の色度座標を超えて遠ざかり、再び色ずれが大きくなるからと考えられる。Ｇａ４が単純に増加していることからも、そのように解釈するのが自然である。なお、Ｒ９が最大値を超えて低下して行っても、その場合には鮮やかな色がより鮮やかに見えることを意味するので、比較的、好ましく感じられる場合が多い。しかし、過剰に鮮やかに見えすぎると、やはり不自然に見え、実使用上、問題と捉えられる傾向がある。そのため、鮮やか側に色ずれが発生する場合も含めて「Ｒ９が６４以上」を好ましい範囲とする。
【００４２】
図３（ｂ）に示すように、実施例では、多くの場合に「Ｒ９が６４以上であり、かつ、光束比率が７０％以上である」という評価基準を満たすことができる。したがって、青色ＬＥＤとＹＡＧ系の蛍光体と赤色蛍光体とを含むＬＥＤ光源にフィルタを付加すれば、効率をある程度維持したまま鮮やかな赤色を自然に見せることができる。
【００４３】
なお、青色ＬＥＤとＹＡＧ系の蛍光体を含む比較例に対して、青色ＬＥＤとＹＡＧ系の蛍光体と赤色蛍光体とを含む実施例では、フィルタの厚みが同じでも光束が約５％低下する。すなわち、比較例の「フィルタ無し」の光束を基準とすると、実施例の光束比率は図３（ｂ）に記載された数値からそれぞれ約５％ずつ低下した値になる。そのことを考慮したとしても、実施例ではフィルタの厚みが０．６ｍｍのときには光束比率が７０％以上となる。このように、実施例では比較例の「フィルタ無し」に対しても光束比率が７０％以上を実現することができ、かつ、Ｒ９が６４以上となることを実現することができる。
【００４４】
このような構成であれば、効率重視型と演色重視型とが同一の蛍光体組成となり、フィルタの有無により効率重視型と演色重視型のＬＥＤランプを作り分けることができる。蛍光体の価格は発注量に応じて変動するため、上記構成により蛍光体の単価が下がり、安価なＬＥＤランプを実現できることとなる。
【００４５】
＜シミュレーション＞
そこで、発明者らは、どのようなスペクトルであれば、フィルタ透過前の光の色度座標がＪＩＳ  Ｚ９１１２に規定された光色区分範囲内で、かつ、フィルタ透過後の光が「Ｒ９が６４以上であり、かつ、光束比率７０％」という評価基準を満たすことができるのかをシミュレーションにより求めた。なお、シミュレーションはＪＩＳ  Ｚ９１１２に規定された光色区分毎に実施し、また、フィルタを付加することによりｄｕｖが低下することから光色区分の下限ｄｕｖ値を「−２」として実施した。
（電球色）
図４は、光色区分が電球色（Ｌ）のときのシミュレーション結果をプロットした図である。また、図５および図６は、光色区分が電球色（Ｌ）のときのシミュレーション結果を挙げた図である。図５および図６の中で、「光色区分点」は、ＪＩＳ  Ｚ９１１２に規定された各光色の限界色度座標を表している。また、実現不可能な光色区分点は空白欄としている。
【００４６】
図５および図６に示すように、シミュレーションでは、緑色ないし黄色蛍光体として、５３５ｎｍ、５４０ｎｍ、５５０ｎｍ、５５５ｎｍ、５６０ｎｍのそれぞれに主たる発光ピークを持つＹＡＧ系の蛍光体（「ＹＡＧ」と表記）および５２５ｎｍに主たる発光ピークを持つシリケート系の蛍光体（「緑」と表記）を準備した。また、赤色蛍光体として、６４５ｎｍ、６２０ｎｍのそれぞれに主たる発光ピークを持つ蛍光体（「赤」と表記）を準備した。青色ＬＥＤとしては、４４０ｎｍ〜４６０ｎｍに主たる発光ピークを持つＬＥＤを想定している。
【００４７】
まず、光色が電球色となるように、青色光、緑色ないし黄色光および赤色光のそれぞれの強度を調整し、そのときの光のスペクトルを求めた。そして、その光のスペクトルを特徴付ける指標として最大ピーク波長および半値幅を求め、併せて、その光のスペクトルの場合におけるＲａ、Ｇａ、Ｍ、Ｒ９、Ｒ１５、Ｇａ４の各種指標を求めた。
【００４８】
図４には、図５および図６に示す各試料光源をプロットしたものであり、各プロットにフィルタ透過前の光のＲ９の値が併記されている。これによると、概ね、ピーク波長が大きくなり半値幅が大きくなるほど、Ｒ９が大きくなるという傾向がある。また、図中の丸印は、緑色ないし黄色蛍光体がＹＡＧ系であってそのピーク波長が５３５ｎｍから５６０ｎｍであり、赤色蛍光体のピーク波長が６４５ｎｍである試料光源を示す。四角印は、緑色ないし黄色蛍光体がＹＡＧ系であってそのピーク波長が５３５ｎｍから５６０ｎｍであり、赤色蛍光体のピーク波長が６２０ｎｍである試料光源を示す。三角印は、緑色ないし黄色蛍光体がシリケート系であってそのピーク波長が５２５ｎｍであり、赤色蛍光体のピーク波長が６４５ｎｍから６２０ｎｍである試料光源を示す。さらに、各印が白抜きにされているのは、フィルタを付加しても光束比率が７０％以上を維持したままではＲ９が６４以上にならないデータ、または、フィルタを付加する必要のないデータを示す。フィルタを付加する必要のない場合とは、元々Ｒ９が８８以上（演色性ＡＡＡ）と高い場合と、Ｒ９が８８未満であっても、それらの試料光源による色度座標が基準光による色度座標を超えることにより低下したと考えられる場合である。各印が塗り潰されているのは、フィルタが無ければＲ９が８８未満であり、かつ、フィルタを付加したときに「Ｒ９が６４以上、かつ、光束比率が７０％以上」の評価基準を満たすデータである。
【００４９】
これらから、光色区分が電球色（Ｌ）のときは、フィルタ透過前の光のスペクトルの最大ピーク波長が５８０ｎｍ〜６３０ｎｍの範囲にあり、その半値幅が１２０ｎｍ〜１７５ｎｍの範囲にあれば（図４の破線の枠内）、フィルタを付加することにより、効率をある程度維持しながら鮮やかな赤色を自然に見せるＬＥＤランプを提供することができる。ここで「最大ピーク波長」とは、蛍光体の発光によるピーク波長の中で最大のものを指す。
【００５０】
温白色、白色、昼白色、昼光色についても、電球色と同様にシミュレーションし、同様の評価基準で評価した。以降、シミュレーション結果を列挙する。
（温白色）
図７は、光色区分が温白色（ＷＷ）のときのシミュレーション結果をプロットした図である。また、図８および図９は、光色区分が温白色（ＷＷ）のときのシミュレーション結果を挙げた図である。
【００５１】
光色区分が温白色（ＷＷ）のときは、フィルタ透過前の光のスペクトルの最大ピーク波長が５８０ｎｍ〜６２０ｎｍの範囲にあり、その半値幅が１２０ｎｍ〜１７５ｎｍの範囲にあれば（図７の破線の枠内）、フィルタを付加することにより、効率をある程度維持しながら鮮やかな赤色を自然に見せるＬＥＤランプを提供することができる。
（白色）
図１０は、光色区分が白色（Ｗ）のときのシミュレーション結果をプロットした図である。また、図１１および図１２は、光色区分が白色（Ｗ）のときのシミュレーション結果を挙げた図である。
【００５２】
光色区分が白色（Ｗ）のときは、フィルタ透過前の光のスペクトルの最大ピーク波長が５７５ｎｍ〜６１０ｎｍの範囲にあり、その半値幅が１２０ｎｍ〜１８０ｎｍの範囲にあれば（図１０の破線の枠内）、フィルタを付加することにより、効率をある程度維持しながら鮮やかな赤色を自然に見せるＬＥＤランプを提供することができる。
（昼白色）
図１３は、光色区分が昼白色（Ｎ）のときのシミュレーション結果をプロットした図である。また、図１４および図１５は、光色区分が昼白色（Ｎ）のときのシミュレーション結果を挙げた図である。
【００５３】
光色区分が昼白色（Ｎ）のときは、フィルタ透過前の光のスペクトルの最大ピーク波長が５２５ｎｍ〜６１０ｎｍの範囲にあり、その半値幅が１２５ｎｍ〜１８０ｎｍの範囲にあれば（図１３の破線の枠内）、フィルタを付加することにより、効率をある程度維持しながら鮮やかな赤色を自然に見せるＬＥＤランプを提供することができる。
（昼光色）
図１６は、光色区分が昼光色（Ｄ）のときのシミュレーション結果をプロットした図である。また、図１７および図１８は、光色区分が昼光色（Ｄ）のときのシミュレーション結果を挙げた図である。
【００５４】
光色区分が昼光色（Ｄ）のときは、フィルタ透過前の光のスペクトルの最大ピーク波長が５２０ｎｍ〜５３０ｎｍの範囲においては、その半値幅が１３５ｎｍ〜１７０ｎｍの範囲にあり、ピーク波長が５３０ｎｍ〜５８０ｎｍの範囲においては、その半値幅が１３０ｎｍ〜１４５ｎｍの範囲にあれば（図１６の破線の枠内）、フィルタを付加することにより、効率をある程度維持しながら鮮やかな赤色を自然に見せるＬＥＤランプを提供することができる。
＜フィルタ効果の相違＞
次に、ＬＥＤモジュールの構造の相違によるフィルタの効果の相違について説明する。
【００５５】
図１９は、ＬＥＤランプの分光スペクトルの測定結果を示す図である。図２０は、図１９のＬＥＤランプの光学特性を評価するための各種指標を列挙した図である。図２０に示すように、相関色温度が２８００Ｋ付近であり、これは光色区分でいうと「電球色」に該当する。
【００５６】
ここでは、ＬＥＤ光源とフィルタとの間に隙間が存在する場合（「空気」と表記）と、ＬＥＤ光源とフィルタとの間にシリコーンが充填された場合（「シリコーン」と表記）とを比較している。図２０に示すように、フィルタの厚みが同じ場合には、シリコーン層の場合は空気層の場合よりも光束比率が低下するものの、Ｒａ、Ｒ９、Ｒ１５、Ｇａ、Ｍの各種指標が高まるので好ましい。
【００５７】
このような傾向が見られる理由は、次のように説明できる。図２１は、ＬＥＤモジュールの構造の相違による光学特性の相違を示す図であり、（ａ）は空気層の場合の各層の界面および臨界角、（ｂ）はシリコーン層の場合の各層の界面および臨界角、（ｃ）は空気層およびシリコーン層の場合のフィルタの透過率を示す。
【００５８】
臨界角は、界面を挟む媒質の屈折率で規定され、屈折率が大きい媒質から小さい媒質に光が入ったときに全反射が起きる最も小さな入射角をいう。また、フィルタの透過率は、材料データ測定時に用いられる平行光によるものではなく、フィルタ付加前とフィルタ付加後の実測値から算出したものである。
【００５９】
シリコーン層の場合、空気層の場合よりθｍ２の値が大きく、蛍光体層からの界面（２）で全反射する光が減少するため、より多くの光が一旦ソーダガラスに入射してから、ガラス内を伝播し、また、一部は再び蛍光体層まで到達して、そこで散乱され、入射角を変えて再び界面（３）を透過するという経路をたどる。これにより、ガラス内の伝播回数が増加してフィルタ効果の増加があると考えられる。また、図２１（ｃ）に示すように、シリコーン層の場合は空気層の場合よりもフィルタの分光放射強度がより低減される現象が見られる。なお、蛍光体層とフィルタとの間にある透光性部材の屈折率が、蛍光体層の屈折率と同等またはそれよりも高く、かつ、フィルタの屈折率よりも低ければ、同様の効果が得られる。
【００６０】
次に、ネオジウムの含有態様の相違によるフィルタ効果の相違について説明する。
ここでは、酸化ネオジウム含有ガラス（以下、「ガラス板」という）、酸化ネオジウム含有ガラスの粉末を分散させたシリコーン樹脂（以下、「ガラス粉末」という）、および、酸化ネオジウムの粉末を分散させたシリコーン樹脂（以下、「Ｎｄ粉末」という）を用意した。
【００６１】
図２２は、ネオジウムの含有態様毎のフィルタの透過スペクトルの測定結果およびＬＥＤランプの分光スペクトルの測定結果を示す図である。図２３は、ネオジウム含有態様毎のＬＥＤランプの光学特性を評価するための各種指標を列挙した図である。
【００６２】
図２２に示すように、ガラス板はガラス粉末およびＮｄ粉末に比べて５７０ｎｍ〜５９０ｎｍの波長域以外の波長域での透過率が高い。そのため、ガラス板はガラス粉末やＮｄ粉末に比べて光束比率の低下を抑えることができる（図２３参照）。一方、ガラス粉末やＮｄ粉末はガラス板に比べて加工が容易である。そのため、フィルタを複雑な形状に加工する場合にはこれらを採用するメリットがある。
【００６３】
なお、ネオジウムを含有するガラスの作製において、シリカ（ＳｉＯ２）、アルカリ金属化合物（Ｎａ２Ｏ＋Ｌｉ２Ｏ＋Ｋ２Ｏ）、アルカリ土類金属酸化物（ＣａＯ＋ＳｒＯ＋ＢａＯ＋ＭｇＯ）および酸化ネオジウム（Ｎｄ２Ｏ３）の重量比を６３．９％、１３．７％、１３．７％、８．７％として、１２００℃で溶融、作製し、その後板状に成形した。アルカリ金属酸化物の内Ｎａ２Ｏ、Ｌｉ２Ｏ、Ｋ２Ｏはそれぞれ同量とし、アルカリ土類金属酸化物の内、ＣａＯ、ＳｒＯ、ＢａＯ、ＭｇＯはそれぞれ同量とした。さらに、得られた板状ガラスを、窒素ガスを１００ｃｃ／分の流量で流しながら、１０００℃で２時間アニールすることで、５７０ｎｍ〜５９０ｎｍの波長域のフィルタ特性がシャープになった。
【００６４】
また、ネオジウムを含有するガラスを作製する他の方法として、以下に示すゾルゲル法を用いる方法もある。すなわち、オルトケイ酸テトラエチルＳｉ（ＯＣ２Ｈ５）４、水、エタノールを２０ｃｃ、８０ｃｃ、８０ｃｃずつ含む溶液に対し、直径７μｍの酸化ネオジウムの粉末を３０ｇ入れて混合して混合液を作り、この混合液に０．０１ｍｏｌ／ｄｍ３の塩酸液（硝酸、酢酸でも可能）を数ｃｃ添加する。そして、この酸化ネオジウム粉末入り混合液をゲル化させる。このゲル化させたものを板状の型に入れ、１００℃で２時間乾燥する。乾燥後、８００℃で１時間焼成して、ネオジウム入り板状ガラスを作製する。なお、オルトケイ酸テトラエチル以外のアルコキシド類のシリカを用いてもよい。
【００６５】
また、図２２に示すように、ガラス板とガラス粉末では吸収波長域が略一致し、Ｎｄ粉末では吸収波長域がそれらよりも長波長側にシフトしている。さらに、ガラス板では吸収波長域の短波長側と長波長側とで透過率が略同じなのに対し、ガラス粉末では吸収波長域の短波長側と長波長側とで透過率が異なる。これらを使い分けることによりＬＥＤランプの発光特性を適宜調整することができる。
＜変形例＞
（１）実施形態では、ＬＥＤモジュールの構成を開示しているが、本発明では、これに限らず、以下のような変形例が考えられる。
【００６６】
図２４は、ＬＥＤモジュールの構成についての変形例を示す図である。
ＬＥＤモジュール５ａでは、透光性部材１３と板状のフィルタ１６との間にシリコーン樹脂等からなる透光性部材１７が挟まれて配置されている。透光性部材１７の屈折率は、透光性部材１３の屈折率と同等またはそれよりも高く、かつ、フィルタ１６の屈折率よりも低い。この構成によれば、図１９，２０，２１を用いて説明したように、フィルタ効果を高めることができる。
【００６７】
ＬＥＤモジュール５ｂでは、内面に反射面を持つ環状の反射部材１８が回路基板１１上に配置され、反射部材１８上に板状のフィルタ１６が配置された例である。この構成により、ＬＥＤ光源からサイド方向に出射された光が反射面で正面に向けて反射される。したがって、ＬＥＤランプの正面での照度を高めることができる。
【００６８】
ＬＥＤモジュール５ｃでは、ＬＥＤ光源と反射部材１８との隙間に透光性部材１９が配置された例である。この構成により、光束比率を高め、かつ、ＬＥＤランプの正面での照度を高めることができる。
【００６９】
ＬＥＤモジュール５ｄでは、回路基板１１、フィルタ１６および反射部材１８に囲まれた空間に透光性材料が充填されて透光性部材１３が形成されている。
なお、シリコーン樹脂等の透光性部材１３内にネオジウムを分散させることによりフィルタを構成してもよい。この場合には、フィルタ１６が不要となる。
【００７０】
また、蛍光体を分散させる透光性部材１３を前記のゾルゲル法を用いて作製することにより、その中にネオジウムを含有せしめる方法によっても所望の効果を得ることができる。すなわち、オルトケイ酸テトラエチルＳｉ（ＯＣ２Ｈ５）４、水、エタノールを２０ｃｃ、８０ｃｃ、８０ｃｃずつ含む溶液に対し、直径７μｍの酸化ネオジウムの粉末を３０ｇ、さらに所望量の蛍光体を入れて混合して混合液を作り、この混合液に０．０１ｍｏｌ／ｄｍ３の塩酸液（硝酸、酢酸でも可能）を数ｃｃ添加する。そして、この酸化ネオジウムと蛍光体が添加されている混合液をゲル化させる。このゲル化させたものを板状の型に入れ、１００℃で２時間乾燥する。乾燥後、２００℃で３時間焼成して、酸化ネオジウムと蛍光体が添加された板状ガラスを作製する。やはり、この場合でも、フィルタ１６は不要になる。なお、オルトケイ酸テトラエチル以外のアルコキシド類のシリカを用いてもよい。
【００７１】
（２）実施形態では、フィルタは板状の小片であるが、本発明はこれに限られない。例えば、以下のような変形例が考えられる。
図２５は、フィルタの配置についての変形例を示す図である。ＬＥＤランプ１ａは、グローブ６ａ自体が酸化ネオジウムを含み、フィルタとしても働く。ＬＥＤランプ１ｂは、グローブ６の内面に酸化ネオジウムを含むフィルタ層７が被着されている。なお、フィルタ層７は、グローブ６の外面に被着されていてもよい。
【００７２】
（３）実施形態では、ＬＥＤランプはいわゆる電球形であるが、本発明は、これに限られない。例えば、以下のような変形例が考えられる。
図２６は、ＬＥＤランプの構造の変形例を示す図である。ＬＥＤランプ１ｃは、直管形の蛍光ランプに代替するものである。直管形のガラス管８の内部にＬＥＤモジュール５が並べられて配置されている。ガラス管８の両端には、ＬＥＤモジュール５に供給される電力を受け付ける口金９が備えられている。
【００７３】
（４）実施形態では、ＬＥＤランプのみを開示しているが、器具と組み合わせてＬＥＤ照明装置として利用できる。
図２７は、ＬＥＤ照明装置の構成を示す図である。ＬＥＤ照明装置２０は、ＬＥＤランプ１と器具２１とを備える。器具２１は、椀状の反射鏡２２とソケット２３を備える。ソケット２３には、ＬＥＤランプ１の口金３が螺合されている。
【００７４】
（５）実施形態では、物販関係や飲食関係の店舗等で一般照明に利用されるＬＥＤランプを説明しているが、本発明は、これに限らない。医療機器でも照明対象物の見え方が重要視される場合がある。以下、そのような医療機器の一例として、内視鏡システムについて説明する。
【００７５】
図２８は、内視鏡システムの構成を示す図である。内視鏡システム３０は、スコープユニット３１と、スコープユニット３１に接続されたプロセッサユニット３２と、プロセッサユニット３２に接続されたディスプレイユニット３３とを備える。
【００７６】
スコープユニット３１は、レンズ３４、ＣＣＤ（Charge Couple Device）型のイメージセンサ３５（以下、「ＣＣＤセンサ」という）、ＡＦＥ（Analog Front End）３６、ＣＣＤドライバ３７、レンズ３８およびライトガイド３９を備える。ＡＦＥ３６には、ＣＤＳ（Correlated Double Sampling）回路、ＡＧＣ（Auto GainControl）回路、ＡＤＣ（Analog Digital Converter）回路が含まれている。
【００７７】
プロセッサユニット３２は、信号処理部４０、映像信号生成部４１、制御部４２、ＬＥＤモジュール４３およびＬＥＤドライバ４４を備える。ＬＥＤモジュール４３は、ライトガイド３９およびレンズ３８を介して光を出射して、ＣＣＤセンサ３５で撮影される領域を照らすものである。
【００７８】
ディスプレイユニット３３は、ＬＣＤ（Liquid Crystal Display）パネル４５、ＬＣＤドライバ４６、バックライト４７およびＬＥＤドライバ４９を備える。バックライト４７にはＬＥＤモジュール４８が含まれている。ディスプレイユニット３３は、ＣＣＤセンサ３５で撮影された画像を表示するものである。
【００７９】
医者は、患者の体内の様子をディスプレイユニット３３に表示された画像を見て判断する。そのため、ディスプレイユニット３３に表示された画像の色が自然に見えることが重要である。特に、体内組織には赤色を呈するものが多いので、中彩色が自然に見えるだけでなく、鮮やかな赤色が自然に見えることが重要である。
【００８０】
図２９は、ディスプレイユニットの色再現可能な色度範囲と各体内組織の色度範囲を示すｘｙ色度図であり、（ａ）はその全体図、（ｂ）はＡ部拡大図である。
ａ１はスペクトル軌跡と純紫軌跡とで囲まれる色度範囲である。
【００８１】
ａ２はディスプレイユニットのバックライトに従来のＬＥＤモジュールを採用した場合の色再現可能な色度範囲の一例である。従来のＬＥＤモジュールとは、青色ＬＥＤと黄色蛍光体（ＹＡＧ系）を組み合わせたＬＥＤモジュールである。
【００８２】
ａ３はディスプレイユニットのバックライトに本発明のＬＥＤモジュールを採用した場合の色再現可能な色度範囲の一例である。本発明のＬＥＤモジュールとは、４４０ｎｍ〜４６０ｎｍの波長域に主たる発光ピークを持つ青色ＬＥＤ、５００ｎｍ〜５９５ｎｍの波長域に主たる発光ピークを持つ緑色ないし黄色蛍光体、６００ｎｍ〜６９０ｎｍの波長域に主たる発光ピークを持つ赤色蛍光体および５７０ｎｍ〜５９０ｎｍの波長域の少なくとも一部の分光放射強度を低減するフィルタを備えたＬＥＤモジュールである。
【００８３】
ｂ１〜ｂ７は各体内組織の色度範囲であり、ｂ１は腱、ｂ２は筋膜、ｂ３は脂肪、ｂ４は筋肉、ｂ５は神経、ｂ６は動脈血、ｂ７は静脈血の色度範囲である。
ｃ１はディスプレイユニットのバックライトに従来の光源を採用した場合の赤色の色度であり、ｄ１は従来の光源として青色ＬＥＤと黄色蛍光体を組み合わせたＬＥＤモジュールを採用した場合であり、ｄ２は従来の光源として冷陰極蛍光ランプを採用した場合である。
【００８４】
ｃ２およびｃ３はディスプレイユニットのバックライトに本発明のＬＥＤモジュールを採用した場合の赤色の色度であり、ｃ２は赤色蛍光体の主たる発光ピークが６２６ｎｍの場合であり、ｃ３は赤色蛍光体の主たる発光ピークが６４５ｎｍの場合である。
【００８５】
これによると、従来のＬＥＤモジュールを採用したディスプレイユニットの色再現可能な色度範囲は、腱、筋膜、脂肪、筋肉、神経の色度範囲を包含しているが、動脈血と静脈血の色度範囲を包含していない。このようなディスプレイユニットでは、画像内での動脈血と静脈血の色が無彩色（グレー）となり、色の違いでこれらを区別することができない。これに対し、本発明のＬＥＤモジュールを採用したディスプレイユニットの色再現可能な色度範囲は、腱、筋膜、脂肪、筋肉、神経、動脈血の色度範囲を包含しており、静脈血の色度範囲については赤色蛍光体の発光ピークによって一部包含するもの（６２６ｎｍ）と全部包含するもの（６４５ｎｍ）とがある。このようなディスプレイユニットでは、画像内で動脈血と静脈血の色が異なり、この色の違いで動脈血と静脈血を区別することができる。
【００８６】
なお、画像内の体内組織の色を自然に表現するには、ディスプレイユニットの色再現可能な色度範囲を広げるだけでなく、体内を照らすＬＥＤモジュールの演色性も高める必要がある。体内組織が不自然な色で照らされると、たとえディスプレイユニットの色再現可能な色度範囲が広くても、当然ながら画像内の体内組織の色は不自然に表現されるからである。逆に言えば、体内を照らすＬＥＤモジュールに、色再現可能な色度範囲が広いディスプレイユニットと同じ程度のＬＥＤモジュールを採用すると、画像内の体内組織の色を自然に表現することができる。従って、体内を照らすＬＥＤモジュールに、本発明のＬＥＤモジュールを採用することで、体内組織を自然に表現できる内視鏡システムを実現することができる。また、この場合において、特に、赤色蛍光体の主たる発光ピークを６２６ｎｍ以上とすることで、画像内において動脈血と静脈血の区別することができる内視鏡システムを実現することができる。
【産業上の利用可能性】
【００８７】
本発明は、例えば、一般照明に利用可能である。
【符号の説明】
【００８８】
１，１ａ，１ｂ，１ｃ    ＬＥＤランプ
２    ボディ部
３    口金
４    ボディ部の他端
５，５ａ，５ｂ，５ｃ，５ｄ    ＬＥＤモジュール
６，６ａ    グローブ
７    フィルタ層
８    ガラス管
９    口金
１１    回路基板
１２    青色ＬＥＤ
１３    透光性部材
１４    緑色ないし黄色蛍光体
１５    赤色蛍光体
１６    フィルタ
１７    透光性部材
１８    反射部材
１９    透光性部材
２０    ＬＥＤ照明装置
２１    器具
２２    反射鏡
２３    ソケット
【図１】
0005497757.tif 000002
【図２】
0005497757.tif 000003
【図３】
0005497757.tif 000004
【図４】
0005497757.tif 000005
【図５】
0005497757.tif 000006
【図６】
0005497757.tif 000007
【図７】
0005497757.tif 000008
【図８】
0005497757.tif 000009
【図９】
0005497757.tif 000010
【図１０】
0005497757.tif 000011
【図１１】
0005497757.tif 000012
【図１２】
0005497757.tif 000013
【図１３】
0005497757.tif 000014
【図１４】
0005497757.tif 000015
【図１５】
0005497757.tif 000016
【図１６】
0005497757.tif 000017
【図１７】
0005497757.tif 000018
【図１８】
0005497757.tif 000019
【図１９】
0005497757.tif 000020
【図２０】
0005497757.tif 000021
【図２１】
0005497757.tif 000022
【図２２】
0005497757.tif 000023
【図２３】
0005497757.tif 000024
【図２４】
0005497757.tif 000025
【図２５】
0005497757.tif 000026
【図２６】
0005497757.tif 000027
【図２７】
0005497757.tif 000028
【図２８】
0005497757.tif 000029
【図２９】
0005497757.tif 000030